본 발명 은 상기 목적 을 달성 하 기 위한 또 다른 수단 으로서 , 160 ℃ 이상 으로 가열 한 아스팔트 80 ~ 90 중량 % 에 , 석유 수지 ( Hydrocarbon Resin ) , 로진 ( Rosin ) , 로진 에스터 ( Rosin Ester ) 중 에서 선택 된 하나 이상 의 재질 5 ~ 15 중량 % 와 , 저 분자량 폴 리머 2 ~ 15 중량 % 를 혼합 하 여 개질 아스팔트 를 제조 하 는 개질 아스팔트 제조 단계 ; 유화수 를 제조 하 는 유화수 제조 단계 ; 상기 개질 아스팔트 와 , 상기 유화수 및 액상 고분자 개질 제 를 혼합 하 여 유화 아스팔트 를 제조 하 는 유화 아스팔트 제조 단계 ; 를 포함 하 는 유화 아스팔트 제조 방법 을 제시 한다 .